"コアユニット、ブリッジユニット及びデンドロンユニットを含むデンドリマーであって、前記コアユニットが、置換または非置換のC1-C50脂肪族炭化水素、置換または非置換のC5-C50芳香族炭化水素、及び置換または非置換のC3-C50ヘテロ芳香族炭化水素からなる群から選択される三価あるいは四価の作用基を含み、前記ブリッジユニットが、置換または非置換のC5-C50芳香族炭化水素、及び置換または非置換のC3-C50ヘテロ芳香族炭化水素からなる群から選択される二価あるいは三価の作用基を含み、前記デンドロンユニットが、下記化学式1で表示される一価のフルオレン系作用基を含むデンドリマー。化学式1前記化学式1で、Zは、からなる群から選択され、Ar1及びAr2は互いに独立して、置換または非置換のC5-C50アリール基、及び置換または非置換のC3-C50ヘテロアリール基からなる群から選択され、X1及びX2は互いに独立して、窒素N、ホウ素B及びリンPからなる群から選択され、Y1、Y2、Y3及びY4は互いに独立して、単一結合、置換または非置換のC1-C50アルキレン基、置換または非置換のC2-C50アルケニレン基、置換または非置換のC2-C50アルキニレン基、置換または非置換のC3-C50シクロアルキレン基、置換または非置換のC1-C50アルコキシレン基、置換または非置換のC5-C50アリーレン基、及び置換または非置換のC3-C50ヘテロアリーレン基からなる群から選択され、R1、R2及びR3は互いに独立して、水素原子、重水素原子、ハロゲン原子、シアノ基、アミノ基、ニトロ基、ヒドロキシル基、カルボン酸基、置換または非置換のC1-C50アルキル基、置換または非置換のC2-C50アルケニル基、置換または非置換のC2-C50アルキニル基、置換または非置換のC3-C50シクロアルキル基、置換または非置換のC1-C50アルコキシ基、置換または非置換のC5-C50アリール基、及び置換または非置換のC3-C50ヘテロアリール基からなる群から選択され、R’及びRは互いに独立して、水素原子、重水素原子、ハロゲン原子、シアノ基、アミノ基、ニトロ基、ヒドロキシル基、カルボン酸基、置換または非置換のC1-C50アルキル基、置換または非置換のC5-C50アリール基、及び置換または非置換のC3-C50ヘテロアリール基からなる群から選択され、R1、R2、R3、R’及びRのうち互いに隣接した2つ以上は結合し、飽和環または不飽和環を形成でき、は、Ar1、Z及びフルオレン基のうちいずれか一つが、ブリッジユニットと結合するサイトである。前記Ar1及びAr2は互いに独立して、フェニル基、ハロフェニル基、シアノフェニル基、フェノキシフェニル基、C1-C15アルキルフェニル基、ジC1-C15アルキルフェニル基、C1-C15アルコキシフェニル基、ジC1-C15アルコキシフェニル基、C5-C15アリールフェニル基、ジC5-C15アリールフェニル基、ナフチル基、ハロナフチル基、シアノナフチル基、フェノキシナフチル基、C1-C15アルキルナフチル基、ジC1-C15アルキルナフチル基、C1-C15アルコキシナフチル基、ジC1-C15アルコキシナフチル基、C5-C15アリールナフチル基、ジC5-C15アリールナフチル基、アントリル基、ハロアントリル基、シアノアントリル基、フェノキシアントリル基、C1-C15アルキルアントリル基、ジC1-C15アルキルアントリル基、C1-C15アルコキシアントリル基、ジC1-C15アルコキシアントリル基、C5-C15アリールアントリル基、ジC5-C15アリールアントリル基、フェナントリル基、ハロフェナントリル基、シアノフェナントリル基、フェノキシフェナントリル基、C1-C15アルキルフェナントリル基、ジC1-C15アルキルフェナントリル基、C1-C15アルコキシフェナントリル基、ジC1-C15アルコキシフェナントリル基、C5-C15アリールフェナントリル基、ジC5-C15アリールフェナントリル基、フルオレニル基、ハロフルオレニル基、シアノフルオレニル基、フェノキシフルオレニル基、C1-C15アルキルフルオレニル基、ジC1-C15アルキルフルオレニル基、C1-C15アルコキシフルオレニル基、ジC1-C15アルコキシフルオレニル基、C5-C15アリールフルオレニル基、ジC5-C15アリールフルオレニル基、ピリジル基、ハロピリジル基、シアノピリジル基、フェノキシピリジル基、C1-C15アルキルピリジル基、ジC1-C15アルキルピリジル基、C1-C15アルコキシピリジル基、ジC1-C15アルコキシピリジル基、C5-C15アリールピリジル基、ジC5-C15アリールピリジル基、ピレニル基、ハロピレニル基、シアノピレニル基、フェノキシピレニル基、C1-C15アルキルピレニル基、ジC1-C15アルキルピレニル基、C1-C15アルコキシピレニル基、ジC1-C15アルコキシピレニル基、C5-C15アリールピレニル基、ジC5-C15アリールピレニル基、フェナントロリニル基、ハロフェナントロリニル基、シアノフェナントロリニル基、フェノキシフェナントロリニル基、C1-C15アルキルフェナントロリニル基、ジC1-C15アルキルフェナントロリニル基、C1-C15アルコキシフェナントロリニル基、ジC1-C15アルコキシフェナントロリニル基、C5-C15アリールフェナントロリニル基、ジC5-C15アリールフェナントロリニル基、キノリニル基、ハロキノリニル基、シアノキノリニル基、フェノキシキノリニル基、C1-C15アルキルキノリニル基、ジC1-C15アルキルキノリニル基、C1-C15アルコキシキノリニル基、ジC1-C15アルコキシキノリニル基、C5-C15アリールキノリニル基、ジC5-C15アリールキノリニル基、カルバゾリル基、ハロカルバゾリル基、シアノカルバゾリル基、フェノキシカルバゾリル基、C1-C15アルキルカルバゾリル基、ジC1-C15アルキルカルバゾリル基、C1-C15アルコキシカルバゾリル基、ジC1-C15アルコキシカルバゾリル基、C5-C15アリールカルバゾリル基及びジC5-C15アリールカルバゾリル基からなる群から選択されることを特徴とする請求項1に記載のデンドリマー。前記Ar1及びAr2は互いに独立して、フェニル基、ハロフェニル基、シアノフェニル基、ビフェニル基、ジメチルフルオレニル基、カルバゾリル基及びジフェニルカルバゾリル基からなる群から選択されることを請求項1に記載の特徴とするデンドリマー。前記X1及びX2は、窒素Nであることを特徴とする請求項1に記載のデンドリマー。前記Y1、Y2、Y3及びY4は互いに独立して、単一結合、メチル基、エチル基、プロピル基、イソブチル基、sec-ブチル基、フェニル基、メチルフェニル基、エチルフェニル基、o-,m-及びp-フルオロフェニル基、ジクロロフェニル基、シアノフェニル基、ジシアノフェニル基、トリフルオロメトキシフェニル基、ビフェニル基、ハロビフェニル基、シアノビフェニル基、メチルビフェニル基、エチルビフェニル基、メトキシビフェニル基及びエトキシビフェニル基からなる群から選択されることを特徴とする請求項1に記載のデンドリマー。前記Y1、Y2、Y3及びY4は互いに独立して、単一結合、メチル基、エチル基、プロピル基、イソブチル基、sec-ブチル基、フェニル基及びジフェニル基からなる群から選択されることを特徴とする請求項1に記載のデンドリマー。前記R1、R2、R3、R’及びRは互いに独立して、水素原子、重水素原子、ハロゲン原子、シアノ基、アミノ基、メチル基、エチル基、プロピル基、イソブチル基、sec-ブチル基、フェニル基、メチルフェニル基、エチルフェニル基、o-,m-及びp-フルオロフェニル基、ジクロロフェニル基、シアノフェニル基、ジシアノフェニル基、トリフルオロメトキシフェニル基、ビフェニル基、ハロビフェニル基、シアノビフェニル基、メチルビフェニル基、エチルビフェニル基、メトキシビフェニル基及びエトキシビフェニル基からなる群から選択されることを特徴とする請求項1に記載のデンドリマー。前記R1、R2、R3、R’及びRは互いに独立して、水素原子、重水素原子、ハロゲン原子、シアノ基、アミノ基、メチル基、エチル基、プロピル基、イソブチル基、sec-ブチル基、フェニル基及びビフェニル基からなる群から選択されることを特徴とする請求項1に記載のデンドリマー。前記フルオレン系作用基が、下記化学式2~6で表示される作用基のうちから選択されることを特徴とする請求項1に記載のデンドリマー。化学式2化学式3化学式4化学式5化学式6前記化学式で、は、ブリッジユニットとの結合サイトである。前記ブリッジユニットが、下記化学式7~10で表示される作用基のうちから選択される作用基を含むことを特徴とする請求項1に記載のデンドリマー:化学式7化学式8化学式9化学式10前記化学式で、は、隣接ユニットとの結合サイトである。前記コアユニットが、下記化学式11~15で表示される作用基のうちから選択される作用基を含むことを特徴とする請求項1に記載のデンドリマー:化学式11化学式12化学式13化学式14化学式15前記化学式で、は、ブリッジユニットとの結合サイトである。前記デンドリマーの数平均分子量が1,000~100,000であることを特徴とする請求項1に記載のデンドリマー。前記デンドリマーが、置換または非置換のC5-C50アリール基、及び置換または非置換のC3-C50ヘテロアリール基からなる群から選択される表面ユニットを、前記デンドロンユニットの末端位置にさらに含むことを特徴とする請求項1に記載のデンドリマー。前記デンドリマーが、下記デンドリマー1~6で表示される化合物のうちから選択され、数平均分子量が、1,000~30,000であることを特徴とする請求項1に記載のデンドリマー。デンドリマー1デンドリマー2デンドリマー3デンドリマー4デンドリマー5デンドリマー61対の電極と、それら間に介在された有機膜と、を含む有機発光素子において、前記有機膜が請求項1~請求項14のうち、いずれか1項に記載のデンドリマーを含むことを特徴とする有機発光素子。前記有機膜が、発光層、正孔注入層及び正孔輸送層のうちから選択された一つ以上であることを特徴とする請求項15に記載の有機発光素子。前記有機膜が、発光層であることを特徴とする請求項15に記載の有機発光素子。前記デンドリマーが、緑色または赤色のドーパントのホストとして使われることを特徴とする請求項15に記載の有機発光素子。しかし、PEDOT/PSS組成物でPSSは、電子との反応によって分解され、硫酸塩sulfateのような物質を放出し、隣接した有機膜、例えば、発光層に拡散しうるが、このように、正孔注入層から由来した物質の発光層への拡散は、励起子消滅excitonquenchingを引き起こし、有機発光素子の効率及び寿命低下を招く。また、低分子物質を溶液工程で使用する場合、スピンコーティング後に再結晶が起きたり、均質度uniformityが不均一になるという結果を招く。従って、有機溶媒に溶けて溶液工程が可能であり、ITOとIZOとの接着力にもすぐれる正孔注入層物質を開発することが必要であり、バルキな作用基の導入などによって、スタッキングstackingを防止して分子量を増やすことが必要である。そこで、本発明は、上記問題に鑑みてなされたものであり、本発明の目的とするところは、優秀な電気的安定性、高い電荷輸送能及び高い発光能を有することが可能な、新規かつ改良されたデンドリマー及びこれを用いた有機発光素子を提供することにある。上記課題を解決するために、本発明のある観点によれば、コアユニット、ブリッジユニット及びデンドロンユニットを含み、前記コアユニットは、置換または非置換のC1-C50脂肪族炭化水素、置換または非置換のC5-C50芳香族炭化水素、及び置換または非置換のC3-C50ヘテロ芳香族炭化水素からなる群から選択される三価あるいは四価の作用基を含み、前記ブリッジユニットは、置換または非置換のC5-C50芳香族炭化水素、及び置換または非置換のC3-C50ヘテロ芳香族炭化水素からなる群から選択される二価あるいは三価の作用基を含み、前記デンドロンユニットは、下記化学式1で表示される一価のフルオレン系作用基を含むデンドリマーが提供される。化学式1前記化学式1で、Zは、からなる群から選択され、Ar1及びAr2は互いに独立して、置換または非置換のC5-C50アリール基及び置換または非置換のC3-C50ヘテロアリール基からなる群から選択され、X1及びX2は互いに独立して、窒素N、ホウ素B及びリンPからなる群から選択され、Y1、Y2、Y3及びY4は互いに独立して、単一結合、置換または非置換のC1-C50アルキレン基、置換または非置換のC2-C50アルケニレン基、置換または非置換のC2-C50アルキニレン基、置換または非置換のC3-C50シクロアルキレン基、置換または非置換のC1-C50アルコキシレン基、置換または非置換のC5-C50アリーレン基、及び置換または非置換のC3-C50ヘテロアリーレン基からなる群から選択され、R1、R2及びR3は互いに独立して、水素原子、重水素原子、ハロゲン原子、シアノ基、アミノ基、ニトロ基、ヒドロキシル基、カルボン酸基、置換または非置換のC1-C50アルキル基、置換または非置換のC2-C50アルケニル基、置換または非置換のC2-C50アルキニル基、置換または非置換のC3-C50シクロアルキル基、置換または非置換のC1-C50アルコキシ基、置換または非置換のC5-C50アリール基、及び置換または非置換のC3-C50ヘテロアリール基からなる群から選択され、R’及びRは互いに独立して、水素原子、重水素原子、ハロゲン原子、シアノ基、アミノ基、ニトロ基、ヒドロキシル基、カルボン酸基、置換または非置換のC1-C50アルキル基、置換または非置換のC5-C50アリール基、及び置換または非置換のC3-C50ヘテロアリール基からなる群から選択され、R1、R2、R3、R’及びRのうち互いに隣接した2つ以上は結合し、飽和環または不飽和環を形成でき、は、Ar1、Z及びフルオレン基のうちいずれか一つが、ブリッジユニットと結合するサイトである。前記デンドリマーの数平均分子量は1,000~100,000でありうる。前記デンドリマーは、置換または非置換のC5-C50アリール基、及び置換または非置換のC3-C50ヘテロアリール基からなる群から選択される表面ユニットを、前記デンドロンユニットの末端位置にさらに含むことができる。他の側面によって、1対の電極と、それら間に介在された有機膜とを含み、前記有機膜が、前述のデンドリマーを含む有機発光素子が提供される。装置が提供される。本発明による新規のデンドリマーは、電気的な安定性、電荷輸送能及び発光能にすぐれ、有機溶媒に溶解されて、正孔注入層または正孔輸送層を形成することによって、容易に有機発光素子を製造することができる。本発明によれば、また前記新規のデンドリマーを利用して製造された有機発光素子は、発光効率及び輝度にすぐれる。以下に添付図面を参照しながら、本発明の好適な実施の形態について詳細に説明する。なお、本明細書及び図面において、実質的に同一の機能構成を有する構成要素については、同一の符号を付することにより重複説明を省略する。一側面によるデンドリマーdendrimerは、コアcoreユニット、ブリッジユニット及びデンドロンdendronユニットを含み、前記コアユニットは、置換または非置換のC1-C50脂肪族炭化水素、置換または非置換のC5-C50芳香族炭化水素、及び置換または非置換のC3-C50ヘテロ芳香族炭化水素からなる群から選択される三価あるいは四価の作用基を含み、前記ブリッジユニットは、置換または非置換のC5-C50芳香族炭化水素、及び置換または非置換のC3-C50ヘテロ芳香族炭化水素からなる群から選択される二価あるいは三価の作用基を含み、前記デンドロンユニットは、下記化学式1で表示される一価のフルオレン系作用基を含むことができる:化学式1前記化学式1で、Zは、からなる群から選択されうる。ただし、Zがブリッジユニットと結合する場合、Zは、二価の酸化状態を有しうる。以下、Zがブリッジユニットと結合する場合には、二価の酸化状態を有するとする。デンドリマーとは、コアユニットから樹枝状の一定の単位構造が、規則的に反復されて伸びてくる構造の物質を意味する。デンドリマーは、全体球形構造の中心に位置するコアユニット、コアを中心に一定に反復されて伸びていく単位構造であるブリッジユニット、及び前記ブリッジユニットと連結され、コアユニットの反対側に位置したデンドロンユニットを含む。一具現例によるデンドリマーは、三価あるいは四価の酸化状態を有するコアユニットが、全体球形構造の中心に位置しており、前記コアユニットに、ブリッジユニットが追加されつつ、世代generationが増加し、ブリッジユニットと連結される末端に、デンドロンユニットが位置している。前記デンドロンユニットは、化学式1で表示される一価のフルオレン系作用基を含むことができる。化学式1で、Ar1及びAr2は互いに独立して、置換または非置換のC5-C50アリール基、及び置換または非置換のC3-C50ヘテロアリール基からなる群から選択されうる。ただし、Ar1がブリッジユニットと結合する場合、Ar1は、二価の酸化状態を有するC5-C50アリーレン基、及び置換または非置換のC3-C50ヘテロアリーレン基からなる群から選択されうる。以下、Ar1がブリッジユニットと結合する場合には、二価の酸化状態を有するとする。Ar1及びAr2は互いに独立して、フェニル基、ハロフェニル基、シアノフェニル基、フェノキシフェニル基、C1-C15アルキルフェニル基、ジC1-C15アルキルフェニル基、C1-C15アルコキシフェニル基、ジC1-C15アルコキシフェニル基、C5-C15アリールフェニル基、ジC5-C15アリールフェニル基、ナフチル基、ハロナフチル基、シアノナフチル基、フェノキシナフチル基、C1-C15アルキルナフチル基、ジC1-C15アルキルナフチル基、C1-C15アルコキシナフチル基、ジC1-C15アルコキシナフチル基、C5-C15アリールナフチル基、ジC5-C15アリールナフチル基、アントリル基、ハロアントリル基、シアノアントリル基、フェノキシアントリル基、C1-C15アルキルアントリル基、ジC1-C15アルキルアントリル基、C1-C15アルコキシアントリル基、ジC1-C15アルコキシアントリル基、C5-C15アリールアントリル基、ジC5-C15アリールアントリル基、フェナントリル基、ハロフェナントリル基、シアノフェナントリル基、フェノキシフェナントリル基、C1-C15アルキルフェナントリル基、ジC1-C15アルキルフェナントリル基、C1-C15アルコキシフェナントリル基、ジC1-C15アルコキシフェナントリル基、C5-C15アリールフェナントリル基、ジC5-C15アリールフェナントリル基、フルオレニル基、ハロフルオレニル基、シアノフルオレニル基、フェノキシフルオレニル基、C1-C15アルキルフルオレニル基、ジC1-C15アルキルフルオレニル基、C1-C15アルコキシフルオレニル基、ジC1-C15アルコキシフルオレニル基、C5-C15アリールフルオレニル基、ジC5-C15アリールフルオレニル基、ピリジル基、ハロピリジル基、シアノピリジル基、フェノキシピリジル基、C1-C15アルキルピリジル基、ジC1-C15アルキルピリジル基、C1-C15アルコキシピリジル基、ジC1-C15アルコキシピリジル基、C5-C15アリールピリジル基、ジC5-C15アリールピリジル基、ピレニル基、ハロピレニル基、シアノピレニル基、フェノキシピレニル基、C1-C15アルキルピレニル基、ジC1-C15アルキルピレニル基、C1-C15アルコキシピレニル基、ジC1-C15アルコキシピレニル基、C5-C15アリールピレニル基、ジC5-C15アリールピレニル基、フェナントロリニル基、ハロフェナントロリニル基、シアノフェナントロリニル基、フェノキシフェナントロリニル基、C1-C15アルキルフェナントロリニル基、ジC1-C15アルキルフェナントロリニル基、C1-C15アルコキシフェナントロリニル基、ジC1-C15アルコキシフェナントロリニル基、C5-C15アリールフェナントロリニル基、ジC5-C15アリールフェナントロリニル基、キノリニル基、ハロキノリニル基、シアノキノリニル基、フェノキシキノリニル基、C1-C15アルキルキノリニル基、ジC1-C15アルキルキノリニル基、C1-C15アルコキシキノリニル基、ジC1-C15アルコキシキノリニル基、C5-C15アリールキノリニル基、ジC5-C15アリールキノリニル基、カルバゾリル基、ハロカルバゾリル基、シアノカルバゾリル基、フェノキシカルバゾリル基、C1-C15アルキルカルバゾリル基、ジC1-C15アルキルカルバゾリル基、C1-C15アルコキシカルバゾリル基、ジC1-C15アルコキシカルバゾリル基、C5-C15アリールカルバゾリル基及びジC5-C15アリールカルバゾリル基からなる群から選択されうるが、これらに限定されるものではない。例えば、Ar1及びAr2は互いに独立して、フェニル基、ハロフェニル基、シアノフェニル基、ビフェニル基、ジメチルフルオレニル基、カルバゾリル基またはジフェニルカルバゾリル基でありうる。化学式1で、X1及びX2は互いに独立して、窒素N、ホウ素B及びリンPからなる群から選択されうる。例えば、X1及びX2は、いずれも窒素Nでありうる。化学式1で、Y1~Y4は互いに独立して、単一結合、置換または非置換のC1-C50アルキレン基、置換または非置換のC2-C50アルケニレン基、置換または非置換のC2-C50アルキニレン基、置換または非置換のC3-C50シクロアルキレン基、置換または非置換のC1-C50アルコキシレン基、置換または非置換のC5-C50アリーレン基、及び置換または非置換のC3-C50ヘテロアリーレン基からなる群から選択されうる。Y1~Y4は互いに独立して、単一結合、メチル基、エチル基、プロピル基、イソブチル基、sec-ブチル基、フェニル基、メチルフェニル基、エチルフェニル基、o-,m-及びp-フルオロフェニル基、ジクロロフェニル基、シアノフェニル基、ジシアノフェニル基、トリフルオロメトキシフェニル基、ビフェニル基、ハロビフェニル基、シアノビフェニル基、メチルビフェニル基、エチルビフェニル基、メトキシビフェニル基、エトキシビフェニル基からなる群から選択されうる。例えば、Y1~Y4は互いに独立して、単一結合、メチル基、エチル基、プロピル基、イソブチル基、sec-ブチル基、フェニル基またはジフェニル基でありうる。化学式1で、R1~R3は互いに独立して、水素原子、重水素原子、ハロゲン原子、シアノ基、アミノ基、ニトロ基、ヒドロキシル基、カルボン酸基、置換または非置換のC1-C50アルキル基、置換または非置換のC2-C50アルケニル基、置換または非置換のC2-C50アルキニル基、置換または非置換のC3-C50シクロアルキル基、置換または非置換のC1-C50アルコキシ基、置換または非置換のC5-C50アリール基、及び置換または非置換のC3-C50ヘテロアリール基からなる群から選択され、R’及びRは互いに独立して、水素原子、重水素原子、ハロゲン原子、シアノ基、アミノ基、ニトロ基、ヒドロキシル基、カルボン酸基、置換または非置換のC1-C50アルキル基、置換または非置換のC5-C50アリール基、及び置換または非置換のC3-C50ヘテロアリール基からなる群から選択され、R1、R2、R3、R’及びRのうち互いに隣接した2つ以上は結合し、飽和環または不飽和環を形成することができる。R1、R2、R3、R’及びRは互いに独立して、水素原子、重水素原子、ハロゲン原子、シアノ基、アミノ基、メチル基、エチル基、プロピル基、イソブチル基、sec-ブチル基、フェニル基、メチルフェニル基、エチルフェニル基、o-,m-及びp-フルオロフェニル基、ジクロロフェニル基、シアノフェニル基、ジシアノフェニル基、トリフルオロメトキシフェニル基、ビフェニル基、ハロビフェニル基、シアノビフェニル基、メチルビフェニル基、エチルビフェニル基、メトキシビフェニル基、エトキシビフェニル基からなる群から選択されうる。例えば、R1、R2、R3、R’及びRは互いに独立して、水素原子、重水素原子、ハロゲン原子、シアノ基、アミノ基、メチル基、エチル基、プロピル基、イソブチル基、sec-ブチル基、フェニル基またはビフェニル基でありうる。化学式1で、は、Ar1、Z及びフルオレン基のうちいずれか一つが、ブリッジユニットと結合するサイトを意味する。例えばは、化学式1のAr1が、ブリッジユニットと結合するサイトであるか、Zが、ブリッジユニットと結合するサイトであるか、またはフルオレン基が、ブリッジユニットと結合するサイトでありうる。前記化学式1で表示される一価のフルオレン系作用基は、1個以上のフルオレン構造と1個以上のカルバゾール構造とであり、有機発光素子の有機膜に使われうる。カルバゾール基は、硬直した構造を有するので、ガラス転移温度及び融点が高い。従って、カルバゾール基を含む化合物を有機発光素子の有機膜に使用すれば、発光時に有機膜で、有機膜間及び/または有機膜と金属電極との間に発生するジュール熱に対する耐熱性及び高温環境下での耐性が向上する。それら化合物を、有機発光素子の正孔輸送層、発光材料または発光層のホスト材料として使用する場合、高い発光輝度を示し、長時間の発光時にも有利である。特に、化合物内に、カルバゾール基を2つ以上有する化合物は、硬直性がさらに増大し、かような効果を一層高めることができる。また、このカルバゾール基は、一重項励起状態から三重項励起状態へのエネルギー転移を向上させるために、この化合物を緑色または赤色のリン光ホストとして使用する場合、ホストからリン光ドーパントへのエネルギー転移が円滑に進み、高輝度、高効率の有機発光素子を得ることができる。フルオレン基は、一重項転移を円滑にする。従って、フルオレン基を含む化合物を有機発光素子の発光層として使用すれば、蛍光強度を増大させて高い発光輝度を示し、蛍光,リン光ドーパントのホスト材料として使用すれば、ドーパントへのエネルギー転移量を増加させ、高い発光輝度を示すことになる。例えば、デンドロンユニットは、下記化学式で表示された作用基のうちから選択されるものを含むことができる。前記化学式で、は、ブリッジユニットとの結合サイトを意味する。一具現例によるデンドリマーは、前記デンドロンユニットとの連結部品に、世代generationを増加させることができるブリッジユニットが位置している。前記ブリッジユニットは、二価あるいは三価の酸化状態を有し、その結合サイトは、隣接するコアユニットまたはデンドロンユニットと結合することができ、ブリッジユニットがいくつか連続して連結された構造である場合には、ブリッジユニットとも結合することができる。ブリッジユニットは、互いに隣接するユニットを連結することが可能な二価あるいは三価の連結基であるならば、特別に制限されるものではないが、フルオレン系作用基を含むデンドロンユニットと反応する過程で、所望しない副反応が起こらないように選択することができ、最終生成物の安定性側面で、O及びSを含むことができる。ブリッジユニットは、置換または非置換のC5-C50芳香族炭化水素、及び置換または非置換のC3-C50ヘテロ芳香族炭化水素からなる群から選択される二価あるいは三価の作用基を含むことができる。例えば、ブリッジユニットは、下記化学式で表示される作用基のうちから選択されるものを含むことができる:前記化学式で、は、結合サイトを意味する。は、コアユニットとの結合サイトであるか、デンドロンユニットとの結合サイトであるか、またはブリッジユニットとの結合サイトでありうる。が、ブリッジユニットとの結合サイトである場合、ブリッジユニットが連続して連結されている場合を示す。一具現例によるデンドリマーは、全体球形構造の中心に、前記ブリッジユニットと連結されるコアユニットが位置している。前記コアユニットは、三価あるいは四価の酸化状態を有し、その結合サイトは、いずれもブリッジユニットと結合することができる。コアユニットは、置換または非置換のC1-C50脂肪族炭化水素、置換または非置換のC5-C50芳香族炭化水素、及び置換または非置換のC3-C50ヘテロ芳香族炭化水素からなる群から選択される三価あるいは四価の作用基を含むことができる。例えば、コアユニットは、下記化学式で表示される作用基のうちから選択されるものを含むことができる:前記化学式で、は、ブリッジユニットとの結合サイトを意味する。前記コアユニット、前記ブリッジユニット及び前記デンドロンユニットを含むデンドリマーの数平均分子量は、1,000~100,000である。デンドリマーの分枝化度は、コアユニット、ブリッジユニット及びデンドロンユニットの総数に対する、コアユニットとデンドロンユニットとの総数の比を意味する。例えば、もし分枝化度が0であるならば、コアユニットとデンドロンユニットとが全く存在せず、ブリッジユニットだけ存在する線形分子を意味し、分枝化度が1であるならば、ブリッジユニットが存在せずに、デンドロンユニットも存在しなくなる。分枝化度は、核磁気共鳴NMRスペクトルで、それぞれコアユニット、ブリッジユニット及びデンドロンユニットに関連したピークの積分値比から計算可能である。前記デンドリマーの分枝化度は、反応温度、反応時間、溶媒条件などによって変化し、約0.05~0.8の値を有することができる。一具現例によるデンドリマーは、置換または非置換のC5-C50アリール基、及び置換または非置換のC3-C50ヘテロアリール基からなる群から選択される表面ユニットを、前記デンドロンユニットの末端位置にさらに含むことができる。例えば、前記デンドリマーは、下記化学式1’で表示されるフルオレン系作用基に連結された表面ユニットをさらに含むことができる。化学式1’前記化学式1’で、Zは、からなる群から選択され、Ar1、Ar2、X1、X2、Y1、Y2、Y3、Y4、R1、R2、R3、R’及びRについての説明は、本明細書の化学式1について述べたところを参照する。ここで、及びのうちいずれか一つは、ブリッジユニットとの結合サイトを意味し、残りの一つは、表面ユニットとの結合サイトを意味する。表面ユニットは、デンドロンユニットに独立して連結されつつ、末端表面に位置するユニットであり、置換または非置換のC5-C50アリール基、及び置換または非置換のC3-C50ヘテロアリール基からなる群から選択されうる。例えば、表面ユニットは、フェニル基、ハロフェニル基、シアノフェニル基、ビフェニル基、ジメチルフルオレニル基、カルバゾリル基またはジフェニルカルバゾリル基でありうる。以下、コアユニット、ブリッジユニット及び前記化学式1で表現される作用基を含むデンドロンユニットを含むデンドリマーの詳細な例として、下記デンドリマー1~6で表示される化合物を挙げることができる。しかし、前記デンドリマーがそれら化合物に限定されるものではない。デンドリマー1デンドリマー2デンドリマー3デンドリマー4デンドリマー5デンドリマー6本明細書で、非置換のC1-C50アルキル基は、線形及び分枝型であって、その非制限的な例としては、メチル基、エチル基、プロピル基、イソブチル基、sec-ブチル基、ペンチル基、iso-アミル基、ヘキシル基、ヘプチル基、オクチル基、ノナニル基、ドデシル基などを挙げることができる。前記C1-C50アルキル基で、一つ以上の水素原子は、重水素原子、ハロゲン原子、シアノ基、アミノ基、アミジノ基、ニトロ基、ヒドロキシル基、ヒドラジニル基、ヒドラゾニル基、カルボン酸基やその塩、スルホン酸基やその塩、リン酸やその塩、C1-C30アルキル基、C1-C30アルコキシ基、C2-C30アルケニル基、C2-C30アルキニル基、C5-C20アリール基、C3-C20ヘテロアリール基、-NQ1Q2、及び-SiQ3Q4Q5で置換可能である。ここで、Q1~Q5は、水素原子、重水素原子、ハロゲン原子、シアノ基、アミノ基、アミジノ基、ニトロ基、ヒドロキシル基、ヒドラジニル基、ヒドラゾニル基、カルボン酸基やその塩、スルホン酸基やその塩、リン酸やその塩、C1-C30アルキル基、C1-C30アルコキシ基、C2-C30アルケニル基、C2-C30アルキニル基、C5-C20アリール基、またはC3-C20ヘテロアリール基でありうる。本明細書で、非置換のC2-C50アルケニル基は、前記非置換のC2-C50アルキル基の中間か最末端に、一つ以上の炭素二重結合を含有していることを意味する。その非制限的な例としては、エテニル基、プロフェニル基、ブテニル基などがある。これら非置換のC2-C50アルケニル基で、少なくとも一つ以上の水素原子は、前述の置換されたC1-C50アルキル基の場合と同じ置換基で置換可能である。本明細書で、非置換のC2-C50アルキニル基は、前記定義されたようなC2-C50アルキル基の中間か最末端に、一つ以上の炭素三重結合を含有していることを意味する。その非制限的な例としては、アセチレン基、プロピレン基、フェニルアセチレン基、ナフチルアセチレン基、イソプロピルアセチレン基、t-ブチルアセチレン基、ジフェニルアセチレン基などがある。これらアルキニル基で、少なくとも一つ以上の水素原子は、前述の置換されたC1-C50アルキル基の場合と同じ置換基で置換可能である。本明細書で、非置換のC3-C50シクロアルキル基は、C3-C50環状アルキル基を意味し、前記シクロアルキル基で、一つ以上の水素原子は、前述のC1-C50アルキル基の置換基と同じ置換基で置換可能である。本明細書で、非置換のC1-C50アルコキシ基は、-OAここで、Aは前述のような非置換のC1-C50アルキル基であるの構造を有する基を意味し、その非制限的な例としては、メトキシ基、エトキシ基、プロポキシ基、イソプロピルオキシ基、ブトキシ基、ペントキシ基などを挙げることができる。これらアルコキシ基のうち少なくとも一つ以上の水素原子は、前述のC1-C50アルキル基の場合と同一の置換基で置換可能である。本明細書で、非置換のC5-C50アリール基は、一つ以上の環を含む炭素環芳香族系を意味し、2つ以上の環を有する場合、互いに融合されたり、単一結合などを介して連結されうる。アリールという用語は、フェニル、ナフチル、アントラセニルのような芳香族系を含む。また、前記アリール基で、一つ以上の水素原子は、前述のC1-C50アルキル基の置換基と同じ置換基で置換可能である。置換または非置換のC5-C30アリール基の例としては、フェニル基、C1-C10アルキルフェニル基例えば、エチルフェニル基、ハロフェニル基例えば、o-,m-及びp-フルオロフェニル基、ジクロロフェニル基、シアノフェニル基、ジシアノフェニル基、トリフルオロメトキシフェニル基、ビフェニル基、ハロビフェニル基、シアノビフェニル基、C1-C10アルキルビフェニル基、C1-C10アルコキシビフェニル基、o-,m-及びp-トリル基、o-,m-及びp-クメニル基、メシチル基、フェノキシフェニル基、α,α-ジメチルベンゼンフェニル基、N,N-ジメチルアミノフェニル基、N,N’-ジフェニルアミノフェニル基、ペンタレニル基、インデニル基、ナフチル基、ハロナフチル基例えば、フルオロナフチル基、C1-C10アルキルナフチル基例えば、メチルナフチル基、C1-C10アルコキシナフチル基例えば、メトキシナフチル基、シアノナフチル基、アントラセニル基、アズレニル基、ヘプタレニル基、アセナフチレニル基、フェナレニル基、フルオレニル基、アントラキノリル基、メチルアントリル基、フェナントリル基、トリフェニレン基、ピレニル基、クリセニル基、エチル-クリセニル基、ピセニル基、ペリレニル基、クロロペリレニル基、ペンタフェニル基、ペンタセニル基、テトラフェニレニル基、ヘキサフェニル基、ヘキサセニル基、ルビセニル基、コロネリル基、トリナフチレニル基、ヘプタフェニル基、ヘプタセニル基、ピラントレニル基及びオバレニル基などを挙げることができる。本明細書で、非置換のC3-C50ヘテロアリール基は、N、O、PまたはSのうちから選択された1、2または3個のヘテロ原子を含み、2つ以上の環を有する場合、それらは互いに融合されたり、単一結合などを介して連結されうる。非置換のC3-C50ヘテロアリール基の例としては、ピラゾリル基、イミダゾリル基、オキサゾリル基、チアゾリル基、トリアゾリル基、テトラゾリル基、オキサジアゾリル基、ピリジニル基、ピリダジニル基、ピリミジニル基、トリアジニル基、カルバゾリル基、インドリル基、キノリニル基、イソキノリニル基などを挙げることができる。また、前記ヘテロアリール基で、一つ以上の水素原子は、前述のC1-C50アルキル基の置換基と同じ置換基で置換可能である。本明細書で、非置換のC1-C50脂肪族炭化水素形態の作用基は、C1-C50直鎖状または分岐鎖状のアルキル基であり、その非制限的な例としては、メチル基、エチル基、n-プロピル基、i-プロピル基、n-ブチル基、s-ブチル基、i-ブチル基、t-ブチル基、ペンチル基、ヘキシル基、ヘプチル基、オクチル基、ノニル基、デカニル基などを挙げることができる。前記C1-C50脂肪族炭化水素形態の作用基のうち一つ以上の水素原子は、重水素原子、ハロゲン原子、シアノ基、アミノ基、アミジノ基、ニトロ基、ヒドロキシル基、ヒドラジニル基、ヒドラゾニル基、カルボン酸基やその塩、スルホン酸基やその塩、リン酸やその塩、C1-C30アルキル基、C1-C30アルコキシ基、C2-C30アルケニル基、またはC2-C30アルキニル基でありうる。本明細書で、非置換のC5-C50芳香族炭化水素形態の作用基は、前述のC5-C50アリール基と同一に、前述のC1-C50アルキル基の置換基と同じ置換基で置換可能である。本明細書で、非置換のC3-C50ヘテロ芳香族炭化水素形態の作用基は、前述のC3-C50ヘテロアリール基と同一に、前述のC1-C50アルキル基の置換基と同じ置換基で置換可能である。本明細書で、互いに隣接した2つ以上の置換基が、互いに結合して形成した飽和環または不飽和環は、一つ以上の芳香族環及び/または一つ以上の非芳香族環が、互いに融合された2つ以上の環を含んだ置換基を指すものであり、アリール基またはヘテロアリール基の例において、一部以上がこれに該当しうる。他の側面による有機発光素子は、第1電極と、前記第1電極に対向した第2電極と、前記第1電極と前記第2電極との間に介在された有機膜とを具備し、前記有機膜は、前述のような化学式1のデンドロンユニットを含有するデンドリマーを含む。以下、一具現例によるデンドリマーの製造方法について述べる。一例として、化学式1’で表示されるデンドリマーの製造方法について説明する。化合物5の合成デンドロンユニット化合物12の合成ブリッジユニット化合物16及び17の合成デンドロンユニットとブリッジユニットとの結合デンドリマー1化合物20の合成まず、前記反応式1に示されているように、フルオレン、メチルヨード、KOtBu及びテトラヒドロフランTHFの混合物を使用して得た化合物1を、一般的な窒素化nitration条件で反応させて化合物2を得た後、前記化合物2と、10活性チャコール上のPd0.5gとをエタノール500mLで反応させて化合物3を得る。フェニルカルバゾール、ヨウ素、過ヨウ素酸に85酢酸を加え、化合物4を得る。前記化合物4、化合物3、NaOtBu、Pd2dba3及びPtBu3の混合物にトルエンを加えて反応させ、化合物5を薄緑色の固体として得る。前記反応式2に示されているように、p-ブロモベンズアルデヒド、p-ブロモアセトフェノン及びNaOHの混合物にメタノールを加え、化合物11を得た後、前記化合物11、臭化塩及びトリエチルアミンの混合物にエタノールを加え、化合物12を得る。前記反応式3に示されているように、化合物5、化合物12、NaOtBu、Pd2dba3及びPtBu3の混合物にトルエンを加え、窒素雰囲気下で反応させ、化合物16を得る。一方、これと同じ方法で、他の化合物を反応物として、化合物17を得る。前記反応式4に示されているように、化合物16、1,3,5-トリスブロモメチルベンゼンペンタエリトリトールテトラブロマイド及び95NaHの混合物にTHFを加えて反応させ、デンドリマー1化合物20を得る。前記過程によって製造されたデンドリマー1化合物20のデンドリマーは、数平均分子量が1,000~30,000である。以下、一具現例による有機発光素子の製造方法について述べる。図1は、一具現例による有機発光素子の構造を示す断面図である。まず、基板上部に、大きい仕事関数を有するアノード電極用物質を、蒸着法またはスパッタリング法によって形成し、アノードとして使用する。ここで、基板としては、一般的な有機発光素子で使われる基板を使用するが、機械的強度、熱的安定性、透明性、表面平滑性、取扱容易性及び防水性にすぐれる有機基板または透明プラスチック基板が望ましい。そして、アノード電極用物質としては、透明で伝導性にすぐれる酸化インジウムスズITO、酸化インジウム亜鉛IZO、酸化スズSnO2、酸化亜鉛ZnOなどを使用する。その後、前記アノード電極の上部に、正孔注入層EIL物質を、真空蒸着法、スピンコーティング法、キャスト法、LBLangmuir-Blodgett法のような方法によって形成することができるが、均一な膜質を得やすく、またピン正孔pinholeが発生し難いというような点で、真空蒸着法によって形成することが望ましい。真空蒸着法によって正孔注入層を形成する場合、その蒸着条件は、正孔注入層の材料として使用する化合物、目的とする正孔注入層の構造及び熱的特性などによって異なるが、一般的に蒸着温度50~500°C、真空度10-8~10-3torr、蒸着速度0.01~100Å/sec、膜厚は、通常10Å~5μmの範囲で適切に選択することが望ましい。前記正孔注入層物質としては、特別に制限されるものではなく、米国特許第4,356,429号明細書に開示された銅フタロシアニンなどのフタロシアニン化合物、またはスターバスト型アミン誘導体類である4,4-トリN-カルバゾリルトリフェニルアミンTCTA、4,4’,4-トリス3-メチルフェニルフェニルアミノトリフェニルアミンm-MTDATA、1,3,5-トリス[4-3-メチルフェニルフェニルアミノフェニル]ベンゼンm-MTDAPBAdvancedMaterial,6,p.6771994などを正孔注入層として使用することができる。次に、前記正孔注入層の上部に、正孔輸送層ETL物質を、真空蒸着法、スピンコーティング法、キャスト法、LB法のような方法によって形成することができるが、均一な膜質を得やすく、またピン正孔が発生し難いというような点で、真空蒸着法によって形成することができる。真空蒸着法によって正孔輸送層を形成する場合、その蒸着条件は、使用する化合物によって異なるが、一般的に正孔注入層の形成とほぼ同じ条件範囲で選択される。前記正孔輸送層物質は、特別に制限されるものではなく、化学式1のデンドロンユニットを含むデンドリマー化合物を使用したり、正孔輸送層に使われている公知の物質のうちから任意のものを選択して使用することができる。例えば、N-フェニルカルバゾール、ポリビニルカルバゾールなどのカルバゾール誘導体;N,N’-ビス3-メチルフェニル-N,N’-ジフェニル-[1,1-ビフェニル]-4,4’-ジアミンTPD、N,N’-ジナフタレン-1-日-N,N’-ジフェニルベンジジンα-NPDなどの芳香族縮合環を有する一般的なアミン誘導体などが使われる。正孔輸送層の厚みは、約50Å~1,000Å、例えば100Å~600Åでありうる。前記正孔輸送層の厚みが、前述のような範囲を満足する場合、実質的な駆動電圧の上昇なしに、優秀な正孔輸送特性を得ることができる。前記正孔輸送層の上部に、発光層EML物質を、真空蒸着法、スピンコーティング法、キャスト法、LB法のような方法によって形成することができるが、均一な膜質を得やすく、またピン正孔が発生し難いというような点で、真空蒸着法によって形成することが望ましい。真空蒸着法によって発光層を形成する場合、その蒸着条件は、使用する化合物によって異なるが、一般的に正孔注入層の形成とほぼ同じ条件範囲で選択される。発光層材料は、特別に制限されるものではなく、化学式1のデンドロンユニットを含むデンドリマー化合物を、単独として使用したり、またはホストとして使用することができる。前記化学式1のデンドロンユニットを含むデンドリマー化合物を発光ホストとして使用する場合、リン光ドーパントまたは蛍光ドーパントをともに使用して発光層を形成することができる。このとき、蛍光ドーパントとしては、出光社から購入可能なIDE102またはIDE105を使用することができ、リン光ドーパントとしては、緑色リン光ドーパントであるIrppy3ppy=フェニルピリジン、Irppy2acac、Irmpyp3、10-2-ベンゾチアゾリル-2,3,6,7-テトラヒドロ-1,1,7,7-テトラメチル-1H,5H,11H-1ベンゾピロピラノ6,7-8-i,jキノリジン-11-オンC545Tなどを使用でき、青色リン光ドーパントとしては、F2Irpic、F2ppy2Irtmd、Irdfppz3、ter-フルオレン、4,4’-ビス4-ジフェニルアミノスチリルビフェニルDPAVBi、2,5,8,11-テトラ-t-ブチルペリレンTBPなどを使用でき、赤色リン光ドーパントとして、PtOEP、Irpiq3、Btp2Iracac、4-ジシアノメチレン-2-t-ブチル-6-1,1,7,7-テトラメチルジュロリジル-9-エニル-4H-ピランDCJTB、UDC社のRD61などを使用できるが、これらに限定されるものではない。C545TDPAVBiTBPドーパントのドーピング濃度は、特別に制限されるものではないが、ホスト100重量部対比でドーパントの濃度は、0.01~15重量部であることが望ましい。もしドーパントの含有量が0.01重量部未満である場合には、ドーパント量が十分ではなくして発色が正しくなされず、15重量部を超える場合には、濃度消光現象によって、効率が急激に低下して望ましくない。発光層にリン光ドーパントを共に使用する場合には、三重項励起子または正孔が電子輸送層に拡散する現象を防止するために、正孔抑制材料HBLをさらに、真空蒸着法またはスピンコーティング法によって積層させることができる。このとき使用することができる正孔抑制物質は、特別に制限されるものではなく、正孔抑制材料として使われている公知のものから任意のものを選択して利用することができる。例えば、オキサジアゾール誘導体、トリアゾール誘導体、フェナントロリン誘導体、または本明細書に参照として統合された特開平11-329734A1に記載されている正孔抑制材料などを挙げることができ、代表的なものとして、下記構造式のビス2-メチル-8-キノリノラト-p-フェニルフェノラート-アルミニウムBAlq、フェナントロリン系化合物例:UDC社の2,9-ジメチル-4,7-ジフェニル-1,10-フェナントロリンBCPなどが使われる。発光層の厚みは、約100Å~1,000Å、例えば200Å~600Åでありうる。発光層の厚みが前記範囲を満足する場合、実質的な駆動電圧の上昇なしに、優秀な発光特性を得ることができる。発光層がリン光ドーパントを含む場合、発光層に正孔抑制材料を入れるような目的で、三重項励起子または正孔が電子輸送層に拡散する現象を防止するために、前記正孔抑制材料を含む正孔阻止層HBLを発光層の上部に形成することもできる図1には図示せず。前記発光層の上部に、電子輸送層ETLが、真空蒸着法、またはスピンコーティング法、キャスト法などの方法で形成され、例えば真空蒸着法によって形成されうる。この電子輸送層材料は、電子注入電極から注入された電子を安定して輸送する機能を行うものであって、特別に制限されるものではなく、キノリン誘導体、特にトリス8-キノリノラトアルミニウムAlq3を使用できる。また、電子輸送層の上部に、カソードから電子の注入を容易にする機能を有する物質である電子注入層EILが積層され、これは、特別に材料を制限するものではない。電子注入層としては、LiF、NaCl、CsF、Li2O、BaOなどの物質を利用することができる。電子輸送層の厚みは、約100Å~1,000Å、例えば100Å~500Åでありうる。前記電子輸送層の厚みが、前述のような範囲を満足する場合、実質的な駆動電圧の上昇なしに、優秀な電子輸送特性を得ることができる。前記正孔阻止層HBL、電子輸送層ETL、電子注入層EILの蒸着条件は、使用する化合物によって異なるが、一般的に正孔注入層の形成とほぼ同じ条件範囲で選択される。最後に、電子注入層の上部に、カソード形成用金属を、真空蒸着法やスパッタリング法などの方法によって形成し、カソードとして使用する。ここで、カソード形成用金属としては、小さい仕事関数を有する金属、合金、電気伝導性化合物及びそれらの混合物を使用することができる。具体的な例としては、リチウムLi、マグネシウムMg、アルミニウムAl、アルミニウム-リチウムAl-Li、カルシウムCa、マグネシウム-インジウムMg-In、マグネシウム-銀Mg-Agなどを挙げることができる。また、前面発光素子を得るために、ITO、IZOを使用した透過型カソードを使用することもできる。このように製造された有機発光素子は、図1に図示されたアノード、正孔注入層HIL、正孔輸送層HTL、発光層EML、電子輸送層ETL、電子注入層EIL、カソードの構造の有機発光素子だけではなく、多様な構造の有機発光素子の構造が可能であり、必要によって、1層または2層の中間層をさらに形成することも可能である。正孔注入層HIL、電子注入層EIL、正孔阻止層HBLは、必ずしも必要ではないが、それらの層を形成することによって、発光効率を向上させることができる。以下、1個以上のフルオレン基と、1個以上のカルバゾール基とを側鎖として有する化学式1の代表例である化合物5及び10の合成例及び実施例を具体的に例示するが、これらに限定されるものではない。前記化合物5または10のデンドロンを含むデンドリマーは、発光特性及び正孔伝達特性にすぐれる発光材料であり、青色発光材料及び緑色、赤色のリン光及び蛍光のホスト材料として有用であり、正孔輸送材料としても使用可能である。合成例1化合物5の合成デンドロンユニットフルオレン16.6g100.0mmol、メチルヨード42.5g300.0mmol、KOtBu28.0g250.0mmol及び600mLTHFの混合物を窒素雰囲気室温で12時間撹拌した。反応物に水200mLを加え、酢酸エチル500mLで2回抽出した。有機層を乾燥、濾過、濃縮させ、カラムクロマトグラフィを利用して、化合物1を薄黄色液体で得た16.7g、86。化合物119.4g、100.0mmolを一般的な窒素化条件で反応させ、カラムクロマトグラフィを利用して、化合物2を薄黄色固体として得た17.7g、74。化合物223.9g100.0mmolと、10活性チャコール上のPd0.5gとをエタノール500mLに希釈し、水素雰囲気下で24時間撹拌した。反応物を濾過して触媒を除去した後で濃縮させ、カラムクロマトグラフィを利用して、化合物3を薄黄色固体として得た16.9g、81。化合物の構造は、HR-MShighresolutionmassspectrometryを利用して確認したcalc.;209.1204、found;209.1194。フェニルカルバゾール24.3g100.0mmol、ヨウ素13.4g50.3mmol、過ヨウ素酸2.2g10.0mmolに、85酢酸400mLを加えた後、80°Cで4時間加熱した。反応混合物を直ちに冷水500mLに注ぎ、十分にかき混ぜた後でフィルタリングした。濾された固相を冷水で数回洗った後、さらにエチルエーテル400mLに溶かして乾燥、濾過、濃縮させた後、カラムクロマトグラフィを利用して、化合物4を白色固体として得た28.7g、78。化合物の構造は、HRMSを利用して確認したcalc.;369.0014、found;369.0001。化合物411.1g、30.0mmol、化合物37.53g、39.0mmol、NaOtBu4.3g45.0mmol、Pd2dba31.4g1.5mmol、PtBu30.30g、1.5mmolの混合物にトルエン100mLを加え、窒素雰囲気、90°Cで6時間加熱した。反応混合物を室温に冷やした後、水30mLを加えて塩化メチレン200mLで2回抽出した。有機層を乾燥、濾過、濃縮させ、カラムクロマトグラフィを利用して、化合物5を薄緑色固体として得た8.38g、62。得られた化合物の構造は、HRMSを利用して確認したcalc.;450.2096、found;450.2091。合成例2化合物10の合成デンドロンユニット化合物411.1g、30.0mmol、ビスピナコラトジボロン9.1g、36.0mmol、PddppfCl21.2g、0.05モル、KOtBu3.5g、36.0mmolの混合物にトルエン100mLを加え、窒素雰囲気、90°Cで6時間加熱した。反応混合物を室温に冷やした後、水50mLを加え、塩化メチレン300mLで2回抽出した。有機層を乾燥、濾過、濃縮させ、カラムクロマトグラフィを利用して、化合物6をクリーム色固体として得た8.74g、79。化合物611.1g、30mmol、4-ブロモヨードベンゼン12.7g、45mmol、PdPPh341.7g、5mol、NaOH4.8g、120mmolにメタノール100mLを加え、窒素雰囲気、60°Cで12時間加熱した。反応混合物を室温に冷やした後で水50mLを加え、塩化メチレン300mLで2回抽出した。有機層を乾燥、濾過、濃縮させてカラムクロマトグラフィを利用し、化合物7をクリーム色固体として得た7.76g、65。化合物の構造は、HRMSを利用して確認したcalc.;397.0466、found;397.0454。化合物711.9g、30.0mmol、化合物37.53g、39.0mmol、NaOtBu4.3g45.0mmol、Pd2dba31.4g1.5mmol及びPtBu30.30g、1.5mmolの混合物にトルエン100mLを加え、窒素雰囲気、90°Cで6時間加熱した。反応混合物を室温に冷やした後で水30mLを加え、塩化メチレン200mLで2回抽出した。有機層を乾燥、濾過、濃縮させてカラムクロマトグラフィを利用し、化合物10をクリーム色固体として得た11.6g、74。得られた化合物の構造は、HRMSを利用して確認したcalc.;526.2409、found;526.2413。合成例3化合物12の合成ブリッジユニットp-ブロモベンズアルデヒド18.5g、100mmol、p-ブロモアセトフェノン19.9g、100mmol、NaOH20g、5molの混合物にメタノール300mLを加え、60°Cで12時間加熱した。反応混合物を室温に冷やした後で水200mLを加え、塩化メチレン300mLで2回抽出した。有機層を乾燥、濾過、濃縮させてカラムクロマトグラフィを利用し、化合物11をクリーム色固体として得た23.8g、65。化合物の構造は、HRMSを利用して確認したcalc.;363.9098、found;363.9085。化合物1111.g、30.0mmol、臭化塩9.7g、45.0mmol、トリエチルアミン6.1g、60.0モルの混合物にエタノール100mLを加え、60°Cで24時間加熱した。反応混合物を室温に冷やした後で水200mLを加え、塩化メチレン300mLで2回抽出した。有機層を乾燥、濾過、濃縮させてカラムクロマトグラフィを利用し、化合物12をクリーム色固体として得た7.5g、62。化合物の構造は、HRMSを利用して確認したcalc.;401.9255、found;401.9247。合成例4化合物13の合成ブリッジユニットボロン酸4.5g、30mmol、4-ブロモヨードベンゼン12.7g、45mmol、PdPPh341.7g、5mol、NaOH4.8g、120mmol30mLH2O中に、100mLTHFを加え、窒素雰囲気、70°Cで12時間加熱した。反応混合物を室温に冷やした後で水50mLを加え、塩化メチレン200mLで2回抽出した。有機層を乾燥、濾過、濃縮させてカラムクロマトグラフィを利用し、化合物13をクリーム色固体として得た5.68g、72。化合物の構造は、HRMSを利用して確認したcalc.;261.9993、found;261.9981。化合例5化合物14,15,16及び17の合成デンドロンユニットとブリッジユニットとの結合化合物513.5g、30.0mmol、化合物139.47g、36.0mmol、NaOtBu4.3g45.0mmol、Pd2dba31.4g1.5mmol、PtBu30.30g、1.5mmolの混合物に、トルエン150mLを加え、窒素雰囲気、90°Cで6時間加熱した。反応混合物を室温に冷やした後で水30mLを加え、塩化メチレン200mLで2回抽出した。有機層を乾燥、濾過、濃縮させてカラムクロマトグラフィを利用し、化合物14をクリーム色固体として得た13.3g、70。化合物の構造は、HRMSを利用して確認したcalc.;632.2828、found;632.2812。同じ方法で化合物5と化合物10とを利用し、化合物15をクリーム色固体として得た15.1g、71。化合物の構造は、HRMSを利用して確認したcalc.;708.3141、found;708.3130。同じ方法で化合物52当量と化合物12とを利用し、化合物16をクリーム色固体として得た22.9g、68。化合物の構造は、HRMSを利用して確認したcalc.;1142.4924、found;1142.4912。同じ方法で化合物102当量と化合物12とを利用し、化合物17をクリーム色固体として得た24.0g、62。化合物の構造は、HRMSを利用して確認したcalc.;1294.5550、found;1294.5538。合成例6化合物18,19,20及び21の合成デンドリマー化合物146.33g、10.0mmol、ペンタエリトリトールテトラブロマイド770mg、2.0mmol、95NaH480mg、20.0mmolの混合物に、THF80mLを加えて室温で1時間撹拌した後に50°Cで6時間加熱した。反応混合物を室温に冷やした後で水30mLを加え、塩化メチレン100mLで2回抽出した。有機層を乾燥、濾過、濃縮させてカラムクロマトグラフィを利用し、デンドリマー18をクリーム色固体として得た2.90g、56。化合物の構造は、NMRを利用して確認した。1H-NMRCDCl3、400MHzδppm;1.76s、24H、3.28s、8H、4.53s、8H、6.22-6.87m、24H、7.02-8.10m、84H上記と同じ方法で化合物157.08g、10.0mmolを代わりに使用し、デンドリマー19をクリーム色固体として得た2.72g、47。化合物の構造は、NMRを利用して確認した。1H-NMRCDCl3、400MHzδppm;1.66s、24H、3.15s、8H、4.44s、8H、6.34-6.82m、32H、7.12-8.12m、92H化合物1611.4g、10.0mmol、1,3,5-トリスブロモメチルベンゼンペンタエリトリトールテトラブロマイド707mg、2.0mmol、95NaH480mg、20.0mmolの混合物に、THF80mLを加え、室温で1時間撹拌した後に50°Cで6時間加熱した。反応混合物を室温に冷やした後で水30mLを加え、塩化メチレン100mLで2回抽出した。有機層を乾燥、濾過、濃縮させてカラムクロマトグラフィを利用し、化合物20デンドリマー1をクリーム色固体として得た2.34g、33。化合物の構造は、NMRを利用して確認した。1H-NMRCDCl3、400MHzδppm;1.53s、36H、5.03s、6H、6.24-8.12m、150H上記と同じ方法で化合物167.08g、10.0mmolと1,3,5-トリスブロモメチルフェニルベンゼン1.17g、2.0mmolとを使用し、化合物21をクリーム色固体として得た2.33g、31。1H-NMRCDCl3、400MHzδppm;1.55s、36H、5.43s、6H、6.22-8.23m、162H実施例1アノードは、コーニングCorning15Ω/cm21,200ÅITOガラス基板を50mmx50mmx0.7mmサイズに切り、イソプロピルアルコールと純水との中でそれぞれ5分間超音波洗浄した後、30分間紫外線を照射してオゾンに露出させて洗浄し、真空蒸着装置にこのガラス基板を設けた。前記基板上部に、ポリエチレンジヒドロキシチオフェンPEDOT/PSSポリスチレンスルホン酸H.C.Starck社製水溶液をスピンコーティングし、40nm厚の正孔注入層を形成した。次に、前記正孔注入層上に、合成例6で製造された化合物18を、80nm厚の正孔輸送層にスピンコーティングして形成した。次に、前記正孔輸送層の上部に、公知の緑色蛍光ホストであるAlq3と、公知の緑色蛍光ドーパントであるC545Tとを、重量比98:2で同時蒸着し、300Å厚に発光層を形成した。次に、前記発光層の上部に、電子輸送層として、Alq3を300Å厚みに蒸着した後、前記電子輸送層の上部に、電子注入層として、ハロゲン化アルカリ金属であるLiFを10Å厚に蒸着し、Alを3,000Åカソード電極厚に真空蒸着し、LiF/Al電極を形成することによって、有機発光素子を製造した。この素子は、電流密度50mA/cm2で駆動電圧5.75V、発光輝度8,455cd/m2の高輝度を示し、色座標は、0.315,0.642であり、発光効率は、16.91cd/Aであった。実施例2正孔輸送層の形成時に、前記化合物18の代わりに化合物19を利用したことを除いては、実施例1と同一に行い、有機発光素子を製作した。この素子は、電流密度50mA/cm2で駆動電圧6.37V、発光輝度8,344cd/m2の高輝度を示し、色座標は、0.310,0.623であり、発光効率は、16.69cd/Aであった。実施例3正孔輸送層の形成時に、前記化合物18の代わりに化合物20を利用したことを除いては、実施例1と同一に行い、有機発光素子を製作した。この素子は、電流密度50mA/cm2で駆動電圧5.57V、発光輝度8,496cd/m2の高輝度を示し、色座標は、0.311,0.644であり、発光効率は、16.99cd/Aであった。実施例4正孔輸送層の形成時に、前記化合物18の代わりに化合物21を利用したことを除いては、実施例1と同一に行い、有機発光素子を製作した。この素子は、電流密度50mA/cm2で駆動電圧5.37V、発光輝度8,354cd/m2の高輝度を示し、色座標は、0.309,0.633であり、発光効率は、16.71cd/Aであった。実施例5正孔注入層PEDOT/PSS上に、正孔輸送層の代わりに、実施例5で製造された化合物18を、公知の緑色蛍光ドーパントであるC545Tと重量比98:2で混合した後、30nm厚の発光層をスピンコーティングして形成した。次に、前記発光層の上部に、電子輸送層として、Alq3を300Å厚みに蒸着した後、前記電子輸送層の上部に、電子注入層として、ハロゲン化アルカリ金属であるLiFを10Å厚みに蒸着し、Alを3,000Åカソード電極厚みに真空蒸着し、LiF/Al電極を形成することによって、有機発光素子を製造した。この素子は、電流密度50mA/cm2で駆動電圧6.35V、発光輝度7,221cd/m2の高輝度を示し、色座標は、0.310,0.641であり、発光効率は、14.12cd/Aであった。比較例1正孔輸送層を形成しないことを除いては、実施例1と同一に行い、有機発光素子を製作した。この素子は、電流密度50mA/cm2で駆動電圧7.45V、発光輝度6,102cd/m2を示し、色座標は、0.309,0.642とほぼ同一であり、発光効率は、12.2cd/Aであった。前記有機発光素子の色座標、輝度、発光効率などを測定し、下記表1に示した。実施例1~5の有機発光素子は、比較例1の有機発光素子に比べて、駆動電圧が1V以上低くなり、効率が大幅向上した優秀なI-V-L特性を示した。特に、寿命改善効果が卓越しており、実施例1~4の場合は、比較例1対比で、寿命が100以上向上するという結果を示した。また、デンドリマー化合物を発光層材料として使用した有機発光素子は、駆動電圧が低くなり、効率が向上した特性を示し、寿命は、同等なレベルの結果を示した。以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。"